FR 2848216 A1 20040611 FR 0215517 A 20021209 La présente invention concerne un pigment ayant une structure multicouche interférentielle et une composition, notamment cosmétique, comportant un tel pigment. De nombreuses compositions de maquillage, telles que les poudres libres ou compactées, les fonds de teint, les fards à joues, les fards à paupières, les vernis à ongles, les mascaras ou les rouges à lèvres, sont constituées d'un véhicule approprié et de différents agents de coloration destinés à conférer certaines propriétés optiques à ces compositions, avant et/ou après leur application sur la peau (y compris les lèvres) et/ou les phanères. Pour créer des couleurs, on utilise aujourd'hui une gamme d'agents de coloration assez limitée, en particulier des pigments tels que des laques, des pigments minéraux ou des pigments à structure multicouche interférentielle. Les laques permettent d'obtenir des couleurs vives, mais pour la plupart sont instables à la lumière, à la température et/ou au pH. Certaines présentent également l'inconvénient de tacher la peau de manière disgracieuse après l'application, par dégorgement du colorant. Les pigments minéraux, en particulier les oxydes minéraux, sont au contraire très stables, mais donnent, généralement, des couleurs plutôt ternes et pâles. Les pigments à structure multicouche interférentielle doivent leur couleur à une succession de couches de haut et bas indices de réfraction. Malheureusement, le choix des matériaux disponibles pour constituer ces couches est relativement faible compte tenu des contraintes de non-toxicité, ce qui peut compliquer l'obtention de certaines couleurs ou effets optiques. Il existe un besoin pour bénéficier d'un pigment permettant de remédier à tout ou partie des inconvénients précités. L'invention a ainsi pour objet, selon l'un de ses aspects parmi d'autres, un nouveau pigment à structure multicouche interférentielle comportant une superposition de couches de haut et bas indices de réfraction, ce pigment pouvant se caractériser par le fait que l'une au moins desdites couches est une couche mixte composée d'au moins deux matériaux ou une couche discontinue. La couche mixte présente un indice de réfraction qui peut dépendre des proportions relatives des matériaux qui la constituent, des indices de réfraction de ces derniers et des conditions de dépôt ; la couche mixte peut ainsi présenter une valeur d'indice de réfraction difficile, sinon impossible, à obtenir avec l'emploi d'un seul matériau physiologiquement acceptable et/ou peu coûteux. La réalisation de la structure multicouche dans le but d'obtenir une couleur et/ou un effet optique particulier s'en trouve facilitée. La couche discontinue peut permettre d'obtenir de nouveaux effets optiques, notamment de matité, en particulier si la couche discontinue est une couche externe. La couche discontinue peut résulter d'un dépôt imparfait d'un ou plusieurs matériaux ne recouvrant pas en totalité la couche sous-jacente. L'invention a également pour objet une composition cosmétique comportant, dans un milieu physiologiquement acceptable, un tel pigment. L'utilisation d'un pigment selon l'invention peut permettre, par exemple, d'obtenir pour la composition des effets goniochromatiques, de volume ou de morphing par la création de contrastes entre des zones plus sombres et des zones plus claires, ou encore de soft-focus , c'est-à-dire de flou. L'invention a encore pour objet un procédé de maquillage comprenant au moins une étape d'application d'une composition cosmétique telle que définie ci-dessus. La structure multicouche peut être agencée pour obtenir un pigment goniochromatique ou non. Par pigment goniochromatique , on désigne un pigment permettant d'obtenir, lorsque la composition le comprenant est étalée sur un support, un trajet de couleur dans le plan a*, b* de l'espace colorimétrique CIE 1976 qui correspond à une variation Dh de l'angle de teinte h d'au moins 20 , lorsque l'on fait varier l'angle d'observation par rapport à la normale entre 0 et 80 , pour un angle d'incidence de la lumière de 45 . Le trajet de couleur peut être mesuré par exemple au moyen d'un spectrogonioréflectomètre de marque Instrument Systems et de référence GON 360 GONIOMETER, après que la composition ait été étalée à l'état fluide avec une épaisseur de 300 m au moyen d'un étaleur automatique sur une carte de contraste de marque ERICHSEN et de référence TYP 24/5, la mesure étant effectuée sur le fond noir de la carte. L'invention pourra être mieux comprise à la lecture de la description détaillée qui va suivre, qui fera ressortir d'autres caractéristiques et avantages de celle-ci, et à l'examen du dessin annexé, sur lequel : - la figure 1 représente de manière schématique et partielle un exemple de structure multicouche, la figure 2 représente de manière schématique et partielle un exemple de structure multicouche comportant une couche discontinue, - la figure 3 représente de manière schématique et partielle, un exemple de couche mixte où la répartition des composés n'est pas homogène mais par blocs , et - la figure 4 est un graphique représentant la variation de l'indice de réfraction en fonction de certaines conditions de dépôt. PIGMENT SELON L'INVENTION Par pigment , on désigne un composé particulaire insoluble dans le milieu que constitue la composition et servant à conférer des propriétés optiques à ladite composition. Un pigment selon l'invention présente une structure multicouche interférentielle qui peut comporter une succession de couches d'indices de réfraction respectifs ni, n2,... np-1, np. Les indices ni à np peuvent être choisis de manière à constituer une alternance de hauts et bas indices, les hauts indices étant affectés d'un ' sur la figure 1. Par haut indice , on désigne un indice de réfraction qui est supérieur à l'indice de réfraction des couches adjacentes et par bas indice un indice de réfraction qui est inférieur à l'indice de réfraction des couches adjacentes. Les différents indices de réfraction ainsi que les épaisseurs des différentes couches sont choisis de manière à ce que la lumière réfléchie par la structure et/ou se propageant à travers elle présente les propriétés optiques escomptées. Conformément à l'invention, l'une au moins des couches 1 à p, qui peut être de haut ou bas indice, est par exemple une couche mixte comportant au moins deux matériaux, cette couche mixte présentant un indice de réfraction n qui est différent des indices de chacun desdits matériaux considérés isolément. En choisissant les matériaux, leurs proportions relatives et les conditions de dépôt, on peut obtenir l'indice n recherché. Les différentes couches peuvent être déposées en utilisant des techniques de dépôt conventionnelles, par exemple le dépôt physique en phase vapeur (PVD), notamment l'évaporation thermique, l'évaporation par vapeur d'ions, en particulier par pulvérisation, plus particulièrement la pulvérisation TSH ( Two stage high rate ) ou par dépôt chimique en phase vapeur (CVD), notamment thermique, photo-assisté ou assisté par plasma. La couche mixte peut être formée par le co-dépôt d'au moins deux matériaux devant entrer dans sa composition, ce co-dépôt pouvant s'effectuer par l'un des procédés physiques précités et notamment par la pulvérisation TSH. Les différentes couches peuvent être déposées sur un substrat éventuellement temporaire plan, par exemple un film d'un polymère, auquel cas une couche de la structure peut ne pas enrober en totalité une couche sous-jacente. Ce film peut ensuite être dissout avec un solvant et la structure fragmentée pour former les particules de pigments. La structure peut dans ce cas être symétrique, l'indice ni étant égal à l'indice np-1 + 1, avec i compris entre 1 et p. Les différentes couches de la structure multicouche peuvent encore être déposées sur un substrat de manière à ce qu'au moins une couche enrobe en totalité une couche sous-jacente. Les différentes couches de la structure peuvent notamment être déposées sur un substrat ayant une forme sensiblement sphérique, par exemple des microsphères de verre, au moyen d'une installation et d'un procédé tels que décrits dans l'article Overcoated Microspheres for Specific Optical Powders paru dans la revue Applied Optics , volume 41, n 6 du le juin 2002. Cet article décrit une installation comportant une chambre d'exposition des particules à un ou plusieurs matériaux à déposer, chambre dans laquelle les particules sont mises en mouvement par un dispositif vibratoire. Parmi les matériaux susceptibles de constituer chacune des couches de la structure et/ou d'être utilisés pour entrer dans la composition d'une couche mixte, on peut citer par exemple les matériaux suivants : MgF2, CeF3, ZnS, ZnSe, Si, Ge, Te, Si02, A1203, MgO, Y203, S2O3, SiO, Hf02, Zr02, Ce02, Nb205, Ta205, Ti02, Ag, Al, Au, Rb, Fe203, Pt, Va, Ti, Ta, Zn, leurs mélanges, alliages, oxydes et sels, notamment Ta205 et Si02, cette liste n'étant pas limitative. Plus généralement, on pourra utiliser tout matériau susceptible d'être incorporé dans une structure multicouche et non toxique, permettant d'obtenir un pigment. Les différentes couches de la structure peuvent être déposées de manière continue, c'est-à-dire que chaque couche recouvre de manière sensiblement homogène la couche sous-jacente. On peut encore, sans sortir du cadre de la présente invention, réaliser une structure multicouche dans laquelle l'une au moins des couches est discontinue. A titre d'exemple de structure multicouche ayant une couche discontinue, on a représenté à la figure 2 une structure multicouche dans laquelle la couche la plus extérieure présente une structure discontinue, étant formée par des blocs B de matière ménageant entre eux des intervalles I. Il peut s'agir par exemple d'un dépôt de silice. La structure discontinue de la couche extérieure peut permettre d'obtenir, par exemple, un pigment diffusant davantage la lumière et susceptible de conférer à la composition des propriétés matifiantes. Les blocs B peuvent être monomatière ou multi-matériaux. Une structure discontinue peut être obtenue par exemple en agissant sur les conditions de dépôt pour rendre celui-ci imparfait . Les matériaux composant la couche mixte peuvent être répartis de manière sensiblement homogène au sein de cette couche ou, en variante, l'un des matériaux peut être réparti de manière sensiblement inhomogène au sein de la couche, en formant par exemple des blocs B, comme illustré sur la figure 3. Une structure inhomogène peut être obtenue par exemple en jouant également sur les conditions de dépôt. L'indice de réfraction de la couche mixte peut ainsi être sensiblement constant selon l'épaisseur de cette couche et dans son plan ou varier selon son épaisseur et/ou selon son plan. La variation de l'indice peut, par exemple, s'effectuer selon l'épaisseur en raison d'un gradient de concentration de l'un des matériaux au sein de la couche. On va maintenant décrire un exemple de réalisation d'une couche mixte dont l'indice de réfraction peut être, par exemple, compris entre 1,463 et 2,182, cet exemple étant repris de la thèse de Monsieur Qi Tang soutenue en décembre 1997 à l'Université de Design de Kobe, Japon. Le dépôt s'effectue par pulvérisation TSH avec deux cathodes, l'une pour déposer du Tantale et l'autre du Silicium. Les paramètres de dépôt sont présentés dans le tableau 1 ci-dessous. Les deux cathodes sont déchargées durant environ trois minutes pour pré-nettoyer la surface cible avant le dépôt. L'évolution de l'indice de réfraction de la couche mixte Tax Siy Oz, en fonction du rapport des puissances des cathodes est représentée à la figure 4. La plage d'indices de réfraction pour une longueur d'onde de 550 nm obtenue varie de 1,463 à 2,182 par augmentation de la puissance de la cathode de Tantale et diminution de la puissance de la cathode de Silicium. On comprend qu'en agissant sur les puissances relatives des cathodes, on peut obtenir le dépôt d'une couche ayant l'indice de réfraction souhaité. Tableau 1 Cathodes Tantale pur et Silicium pur Pression limite 1,5 x 10-' Pa Pression de dépôt 5,0 x 10-1 Pa Puissance des cathodes 0-1,50 kW pour Ta 0-2,80 kW pour Si Flux d'argon 300 sccm pour Ta 200 sccm pour Si Puissance RF de la source plasma 2,00 kW Flux d'origine 60 sccm Vitesse de dépôt 40 nm/mn Température du substrat Ambiante Un pigment selon l'invention peut être utilisé de manière similaire aux pigments conventionnels. Les caractéristiques de taille et de forme pourront être choisies notamment en fonction de la destination de la composition. La dimension des particules du pigment peut ainsi varier de 10 à 150 m, notamment de 10 à 50 m. Par dimension , on désigne les dimensions données par la distribution granulométrique statistique à la moitié de la population, dite D50. Dans un souci d'esthétique, il est généralement préférable que les pigments ne soient pas perceptibles, ou pas aisément perceptibles à l'#il nu, à la surface de la composition appliquée sur son support. Il est également souhaitable que les particules du pigment ne soient pas de dimensions telles qu'elles créent une sensation d'inconfort sur le support. L'utilisation de particules de taille inférieure ou égale à 250 m et mieux inférieure ou égale à 150 m, est ainsi privilégiée. La taille des particules pourra également dépendre de la nature du support sur lequel la composition est destinée à être appliquée ; certaines parties du corps ou du visage pourront par exemple plus facilement que d'autres tolérer des dimensions plus grandes sans générer d'inconfort. Les particules de pigment peuvent présenter des formes variées, lesquelles peuvent dépendre du substrat sur lequel la structure multicouche a éventuellement été déposée. Ces particules peuvent être notamment en forme de plaquettes ou globulaires, en particulier sphériques, et être creuses ou pleines. Par en forme de plaquettes , on désigne des particules dont le rapport de la plus grande dimension à l'épaisseur est supérieur ou égal à 5, voire 10 ou 15. Le substrat sur lequel peut s'effectuer le dépôt de la structure multicouche peut être monomatière ou multimatériaux, plein ou creux. Il peut être organique et/ou inorganique. Le substrat peut être naturel, mais de préférence on utilise un substrat synthétique, ce qui permet d'avoir plus facilement une forme déterminée. Le substrat peut être choisi parmi les verres, notamment les microsphères de verre, les céramiques, le graphite, les oxydes métalliques, les alumines, les silices, les silicates, notamment les alumino-silicates et les borosilicates et le mica synthétique, cette liste n' étant pas limitative. Le substrat peut être en forme de lamelle, de plaquette ou globulaire, notamment sphérique, et être plein ou creux. L'épaisseur d'un substrat en forme de plaquette peut varier, par exemple, de 0,5 à 5 m. Les particules de pigment peuvent encore être dépourvues de substrat solidaire de la structure multicouche. COMPOSITION SELON L'INVENTION La composition selon l'invention comprend, dans un milieu physiologiquement acceptable, au moins un pigment selon l'invention. La composition selon l'invention peut comporter à titre de pigments uniquement des pigments à couche mixte et/ou discontinue tels que définis plus haut ou en variante comporter lesdits pigments ainsi que des pigments présentant une structure autre, notamment des pigments minéraux, des pigments interférentiels classiques, des laques et/ou des pigments organiques. La composition peut comprendre, par exemple, un ou plusieurs pigments selon l'invention dans une proportion massique pouvant aller de 0,01 à 20 % en poids, notamment de 0,1 à 15 % en poids et en particulier de 0,5 à 10 % en poids, par rapport au poids total de la composition. MILIEU PHYSIOLOGIQUEMENT ACCEPTABLE Par milieu physiologiquement acceptable , on désigne un milieu non toxique et susceptible d'être appliqué sur la peau, les lèvres et/ou les phanères d'êtres humains. Le milieu physiologiquement acceptable sera adapté à la nature du support sur lequel doit être appliquée la composition, ainsi qu'à la forme sous laquelle la composition est destinée à être conditionnée, notamment solide, semi-solide ou fluide, à température ambiante et sous pression atmosphérique. Par composition cosmétique , on désigne une composition telle que définie dans la Directive 93/35/CEE du Conseil du 14 juin 1993. La composition peut comporter au moins un solvant aqueux ou organique. Lorsque la composition comprend un ou plusieurs solvants organiques, ces solvants peuvent être présents par exemple en une teneur allant de 0,1 à 99 % en poids, par rapport au poids total de la composition. D'une manière générale, la quantité de solvant (s), organique(s), dépendra de la nature du support sur lequel la composition est destinée à être appliquée. Dans le cas d'un vernis à ongles, par exemple, le solvant organique pourra être présent dans la composition à une teneur allant par exemple de 30 à 99 % en poids et de préférence de 60 % à 90 % en poids, par rapport au poids total de la composition. La composition peut comporter par exemple au moins un solvant organique choisi dans la liste suivante : - les cétones liquides à température ambiante, tels que le méthyléthylcétone, méthylisobutylcétone, diisobutylcétone, l'isophorone, la cyclohexanone, l'acétone ; les alcools liquides à température ambiante tels que l'éthanol, l'isopropanol, le diacétone alcool, le 2-butoxyéthanol, le cyclohexanol ; - les glycols liquides à température ambiante tels que l'éthylène glycol, le propylène glycol, le pentylène glycol, le glycérol ; - les éthers de propylène glycol liquides à température ambiante tels que le monométhyléther de propylène glycol, l'acétate de monométhyl éther de propylène glycol, le mono n-butyl éther de dipropylène glycol ; les esters à chaîne courte (ayant de 3 à 8 atomes de carbone au total) tels que l'acétate d'éthyle, l'acétate de méthyle, l'acétate de propyle, l'acétate de n-butyl, l'acétate d'isopentyle ; - les alcanes liquides à température ambiante tels que le décane, l'heptane, le dodécane, le cyclohexane ; La composition peut aussi comprendre de l'eau ou un mélange d'eau et de solvants organiques hydrophiles couramment utilisés en cosmétique comme les alcools et notamment des monoalcools inférieurs linéaires ou ramifiés ayant de 2 à 5 atomes de carbone comme l'éthanol, l'isopropanol ou le n-propanol, les polyols comme la glycérine, la diglycérine, le propylène glycol, le sorbitol, le penthylène glycol, les polyéthylène glycols. La composition peut, en outre, contenir des éthers en C2 et des aldéhydes en C2-C4 hydrophiles. L'eau ou le mélange d'eau et de solvants organiques hydrophiles peut être présent dans la composition en une teneur allant par exemple de 0,1 % à 90 % en poids, et notamment de 0,1% à 60 % en poids, par rapport au poids total de la composition. La composition, notamment lorsqu'elle est destinée à être appliquée sur les lèvres, peut comporter une phase grasse et notamment au moins un corps gras liquide à température ambiante (25 C) et/ou un corps gras solide à température ambiante tel que les cires, les corps gras pâteux, les gommes, et leurs mélanges. La phase grasse peut, en outre, contenir des solvants organiques lipophiles. La composition peut présenter par exemple une phase grasse continue, pouvant contenir moins de 5% en poids d'eau, notamment moins de 1% en poids d'eau par rapport à son poids total et en particulier être sous forme anhydre. Comme corps gras liquides à température ambiante, appelés souvent huiles , on peut citer : les huiles hydrocarbonées végétales telles que les triglycérides liquides d'acides gras de 4 à 10 atomes de carbone comme les triglycérides des acides heptanoïque ou octanoïque, ou encore les huiles de tournesol, de maïs, de soja, de pépins de raisin, de sésame, d'abricot, de macadamia, de ricin, d'avocat, les triglycérides des acides caprylique/caprique, l'huile de jojoba, de beurre de karité ; les hydrocarbures linéaires ou ramifiés, d'origine minérale ou synthétique tels que les huiles de paraffine et leurs dérivés, la vaseline, les polydécènes, le polyisobutène hydrogéné tel que le parléam ; esters et les éthers de synthèse notamment d'acides gras comme par exemple l'isonanoate d'isononyle ; l'huile de Purcellin, le myristate d'isopropyle, le palmitate d'éthyl-2-hexyle, le stéarate d'octyl-2-dodécyle, l'érucate d'octyl-2-dodécyle, l'isostéarate d'isostéaryle ; esters hydroxylés comme l'isostéaryl lactate, l'octylhydroxystéarate, l'hydroxystéarate d'octyldodécyle, le diisostéarylmalate, le citrate de triisocétyle, des heptanoates, octanoates, décanoates d'alcools gras ; des esters de polyol comme le dioctanoate de propylène glycol, le diheptanoate de néopentylglycol, le diisononanoate de diéthylèneglycol ; et les esters du pentaérythritol ; alcools gras ayant de 12 à 26 atomes de carbone comme l'octyldodécanol, le 2-butyloctanol, le 2-hexyldécanol, le 2undécylpentadécanol, l'alcool oléique ; les huiles fluorées partiellement hydrocarbonées et/ou siliconées ; huiles siliconées comme les polyméthylsiloxanes (PDMS) volatiles ou non, linéaires ou cycliques, liquides ou pâteux à température ambiante comme les cyclométhicones, les diméthicones, comportant éventuellement un groupement phényle, comme les phényl triméthicones, les phényltriméthylsiloxydiphényl siloxanes, les diphénylméthyldiméthyl-trisiloxanes, les diphényl diméthicones, les phényl diméthicones, les polyméthylphényl siloxanes ; leurs mélanges. Les huiles peuvent être présentes en une teneur allant de 0,01 à 90 % en poids, et mieux de 0,1 à 85 % en poids, par rapport au poids total de la composition. Les corps gras pâteux sont généralement des composés hydrocarbonés avec un point de fusion compris entre 25 et 60 C, de préférence entre 30 et 45 C, et/ou une dureté comprise entre 0,001 et 0,5 MPa, de préférence entre 0,005 et 0,4 MPa, comme les lanolines et leurs dérivés. Les cires peuvent être solides à température ambiante (25 C), à changement d'état solide/liquide réversible, ayant une température de fusion supérieure à 30 C pouvant aller jusqu'à 200 C, une dureté supérieure à 0,5 MPa, et présentant à l'état solide une organisation cristalline anisotrope. En particulier, les cires peuvent présenter une température de fusion supérieure à 25 C et mieux supérieure à 45 C. Les cires peuvent être hydrocarbonées, fluorées et/ou siliconées et être d'origine végétale, minérale, animale et/ou synthétique. Comme cires utilisables on peut citer la cire d'abeilles, la cire de Carnauba ou de Candellila, la paraffine, les cires microcristallines, la cérésine ou l'ozokérite ; les cires synthétiques comme les cires de polyéthylène ou de Fischer Tropsch, les cires de silicones comme les alkyl ou alkoxy-diméticone ayant de 16 à 45 atomes de carbone. La composition peut contenir de 0,01 à 50 % en poids de cires, voire de 1 à 30 % en poids, par rapport au poids total de la composition. Les gommes pouvant être utilisées sont généralement des polydiméthylsiloxanes (PDMS) à haut poids moléculaire ou des gommes de cellulose ou des polysaccharides. La composition peut encore comporter, par exemple, un polymère filmogène, notamment dans le cas d'un mascara ou d'un vernis à ongles. "Polymère filmogène" désigne un polymère apte à former à lui seul ou en présence d'un agent auxiliaire de filmification, un film continu et adhérent sur un support, notamment sur les matières kératiniques. Parmi les polymères filmogènes utilisables dans une composition selon l'invention, on peut citer entre autres les polymères synthétiques, de type radicalaire ou de type polycondensat, les polymères d'origine naturelle, tels que la nitrocellulose ou les esters de cellulose, et leurs mélanges. Les polymères filmogènes de type radicalaire peuvent être notamment des polymères ou des copolymères vinyliques, notamment des polymères acryliques. Les polymères filmogènes vinyliques peuvent résulter de la polymérisation de monomères à insaturation éthylénique ayant au moins un groupement acide et/ou des esters de ces monomères acides et/ou des amides de ces monomères acides comme les acides carboxyliques insaturés [alpha],ss-éthyléniques tels que l'acide acrylique, l'acide méthacrylique, l'acide crotonique, l'acide maléique, l'acide itaconique. Les polymères filmogènes vinyliques peuvent également résulter de l'homopolymérisation ou de la copolymérisation de monomères choisis parmi les esters vinyliques comme l'acétate de vinyle, le néodécanoate de vinyle, le pivalate de vinyle, le benzoate de vinyle et le t-butyl benzoate de vinyle et les monomères styrèniques comme le styrène et l'alpha-méthyl styrène. Parmi les polycondensats filmogènes, on peut citer les polyuréthanes, les polyesters, les polyesters amides, les polyamides, et les polyurées, cette liste n'étant pas limitative. Les polymères d'origine naturelle, éventuellement modifiés, peuvent être choisis parmi la résine shellac, la gomme de sandaraque, les dammars, les élémis, les copals, les polymères cellulosiques, tels que la nitrocellulose, l'éthylcellulose ou les esters de cellulose choisis, par exemple, parmi l'acétate de cellulose, l'acétobutyrate de cellulose, l'acétopropionate de cellulose, et leurs mélanges. Le polymère filmogène peut être présent sous la forme de particules en dispersion aqueuse, connue généralement sous le nom de latex ou pseudolatex ou huileuse. Le polymère filmogène peut comporter une ou plusieurs dispersions stables de particules de polymères généralement sphériques d'un ou plusieurs polymères, dans une phase grasse liquide physiologiquement acceptable. Ces dispersions sont généralement appelées NAD (Non-Aqueous Dispersion) de polymère par opposition à des latex qui sont des dispersions aqueuses de polymère. Ces dispersions peuvent notamment se présenter sous forme de nanoparticules de polymères en dispersion stable dans ladite phase grasse. Les nanoparticules sont de préférence d'une taille comprise entre 5 et 600 nm. Les techniques de préparation de ces dispersions sont bien connues de l'homme du métier. Comme dispersion aqueuse de polymère filmogène, on peut utiliser les dispersions acryliques vendues sous les dénominations NEOCRYL XK-90#, NEOCRYL A-1070, NEOCRYL A-1090, NEOCRYL BT-62, NEOCRYL A-1079, NEOCRYL A-523 par la société AVECIA-NEORESINS, DOW LATEX 432# par la société DOW CHEMICAL, DAITOSOL 5000 AD# par la société DAITO KASEI KOGYO ; ou encore les dispersions aqueuses de polyuréthane vendues sous les dénominations NEOREZ R- 981, NEOREZ R-974# par la société AVECIA-NEORESINS, les AVALURE UR-405, AVALURE UR-410#, AVALURE UR-425#, AVALURE UR-450, SANCURE 875#, SANCURE 861, SANCURE 878#, SANCURE 2060# par la société GOODRICH, IMPRANIL 85 par la société BAYER, AQUAMERE H-1511# par la société HYDROMER ; les sulfopolyesters vendus sous le nom de marque Eastman AQ par la société Eastman Chemical Products. La composition selon l'invention peut comprendre également un agent auxiliaire de filmification favorisant la formation d'un film avec le polymère filmogène. La composition peut comprendre en outre des charges. Par charges , on désigne des particules de toute forme, insolubles dans le milieu de la composition, quelle que soit la température à laquelle la composition est fabriquée. Ces charges peuvent servir notamment à modifier la rhéologie ou la texture de la composition. La nature et la quantité des corps solides sont fonction des propriétés mécaniques et des textures recherchées. A titre d'exemple de charges, on peut citer, entre autres, le talc, le mica, la silice, le kaolin, la séricite, les poudres de polyamide, de polyéthylène, de polytétrafluoroéthylène, de polyméthacrylate de méthyle, de polyuréthane, les poudres d'amidon et les billes de résine de silicone. ADDITIFS La composition peut comporter au moins un actif cosmétique ou dermatologique. Comme actifs cosmétiques, dermatologiques, hygiéniques ou pharmaceutiques, utilisables dans les compositions de l'invention, on peut citer les hydratants (polyol comme glycérine), vitamines (C, A, E, F, B, ou PP), acides gras essentiels, huiles essentielles, céramides, sphingolipides, filtres solaires liposolubles ou sous forme de nano-particules, les actifs spécifiques de traitement de la peau (agents de protection, anti-bactériens, anti-rides...). Ces actifs peuvent être utilisés par exemple à des concentrations de 0,001 % à 20 % en poids et notamment de 0,001 à 15 % en poids par rapport au poids total de la composition. La composition cosmétique peut également contenir des ingrédients couramment utilisés en cosmétique, tels que par exemple les épaississants, les tensioactifs, les oligo-éléments, les hydratants, les adoucissants, les séquestrants, les parfums, les agents alcalinisants ou acidifiants, les conservateurs, les antioxydants les filtres UV, les colorants ou leurs mélanges. La composition cosmétique peut, de plus, comprendre, selon le type d'application envisagée, les constituants classiquement utilisés dans les domaines considérés, qui sont présents en une quantité appropriée à la forme galénique souhaitée. La composition peut se présenter sous diverses formes, en fonction de sa destination. La composition cosmétique peut ainsi se présenter sous toute forme galénique normalement utilisée pour une application topique et notamment sous forme anhydre, sous forme d'une solution huileuse ou aqueuse, d'un gel huileux ou aqueux, d'une émulsion huile dans eau, eau dans huile, cire dans eau ou eau dans cire, d'une émulsion multiple, d'une dispersion d'huile dans de l'eau grâce à des vésicules situées à l'interface huile/eau. La composition peut se présenter sous forme de produit coulé, notamment de stick dans le cas d'un rouge à lèvres ou d'un produit de soin des lèvres. La composition peut encore se présenter sous diverses autres formes, par exemple d'un liquide plus ou moins visqueux, d'un gel ou d'une pâte. La composition peut encore se présenter sous la forme d'un semi-solide ou d'un solide, par exemple un pain à humidifier au moment de l'utilisation, de manière à lui permettre de se déliter. La composition cosmétique peut constituer, entre autres, un rouge à lèvres, un gloss liquide, une pâte de rouge à lèvres, un fard à joues, un crayon à lèvres, un fond de teint solide ou fluide, un produit anti-cernes ou de contour des yeux, un eye-liner, un mascara, un vernis à ongles, une ombre à paupières, un produit de maquillage du corps ou des cheveux ou encore un produit solaire ou de coloration de la peau. EXEMPLES On peut réaliser des compositions cosmétiques comportant des pigments selon l'invention avec les formulations suivantes, ces compositions étant préparées selon les procédés de préparation classiquement utilisés en cosmétique. Les proportions relatives sont exprimées en masse. Exemple 1 : à ongles Nitrocellulose 19 % Sulfonamide de N éthyl o, p toluène 6 % Tributyle d'acétyl citrate 6 % Agent rhéologique (hectorite) 1,2 % Pigment(s) selon l'invention 2 % Isopropanol 8 % Acétate d'éthyle/ Acétate de Butyle qsp 100 % Exemple 2 : Vernis à ongles Latex (PU, Extrait sec 35 %) 72,5 % Agent gélifiant (laponite XLS) 1,2 % Pigment(s) selon l'invention 1 % Eau qsp 100 % Exemple 3 : Rouge à lèvres Cire microcristalline 2 % Ozokerite 5 % Cire de Candelilla 7 % Cire de carnauba 3 % Triglycérides d'acides caprique/caprylique 18 % Octyldodécanol 10 % Huile de lanoline 6 % Huile de lanoline acétylée 6 % Pigment(s) selon l'invention 9 % Parfum 0,5 % Huile de ricin qsp 100 % Exemple 4 : Fond de teint Phase huileuse Tensioactif vendu sous la dénomination commerciale Abil WE 09 par la société Goldschmidt 8 % Cyclométhicone 23 % Isododécane 10 % Pigment(s) selon l'invention 10 % Poudre de nylon 5 % Phase aqueuse Eau déminéralisée 42 % Sulfate de magnésium 1 % Conservateurs 1 % Exemple 5 : Cire de paraffine 2 % Cire de carnauba 4 % Cire d'abeille 8 % Polylaurate de vinyle (Mexomère PP de Chimex) 0,8 % Copolymère acétate de Vinyle/stéarate d'allyle (65/35) 2 % Amidon de riz 1 % Bentone 4 % Carbonate de propylène 2 % Pigment(s) selon l'invention 4 % Conservateurs qs Isododécane qsp 100 % Exemple 6 : Teinture capillaire Pigment(s) selon l'invention 0,5 % Hydroxyléthylcellulose 0,768 % Tensioactif non ionique : Alkyl (C8/C10 50/50) polyglucoside en solution aqueuse à 60 % 6 % Alcool benzylique 8 % Polyéthylène glycol (80E) 12 % Solution aqueuse d'ammoniaque q. s. pH 9 % Conservateurs q.s. Eau déminéralisée q.s.p 100 % Bien entendu, l'invention n'est pas limitée aux exemples de réalisation qui viennent d'être donnés. On peut notamment utiliser des pigments selon l'invention pour réaliser des compositions cosmétiques ayant des formulations autres que celles données ci-dessus. Les pigments selon l'invention peuvent encore être utilisés pour colorer des compositions dermatologiques ou dans des produits de protection solaire, pour filtrer des UV ou des IR. Dans toute la description, y compris les revendications, l'expression comportant un doit être comprise comme étant synonyme de comportant au moins un , sauf si le contraire est spécifié. Les intervalles donnés doivent être compris bornes incluses, sauf si le contraire est spécifié. REVENDICATIONS 1. Pigment à structure multicouche interférentielle comportant une superposition de couches de haut et bas indices de réfraction, caractérisé par le fait que l'une au moins desdites couches est une couche mixte composée d'au moins deux matériaux ou une couche discontinue. 2. Pigment selon la revendication 1, caractérisé par le fait que les matériaux composant la couche mixte sont choisis dans la liste suivante : MgF2, CeF3, ZnS, ZnSe, Si, Ge, Te, Si02, A1203, MgO, Y2O3, S2O3, SiO, Hf02, Zr02, Ce02, Nb205, Ta205, Ti02, Ag, Al, Au, Rb, Fe203, Pt, Va, Ti, Ta, Zn et leurs mélanges, alliages, oxydes et sels, notamment Ta2O5 et Si02. 3. Pigment selon la revendication 1 ou 2, caractérisé par le fait que la couche mixte est formée par le co-dépôt d'au moins deux composés. 4. Pigment selon la revendication 3, caractérisé par le fait que le co-dépôt est effectué par pulvérisation TSH. 5. Pigment selon l'une quelconque des revendications précédentes, caractérisé par le fait que la couche mixte est homogène. 6. Pigment selon l'une quelconque des revendications 1 à 4, caractérisé par le fait que la couche mixte est inhomogène. 7. Pigment selon l'une quelconque des revendications précédentes, caractérisé par le fait que la structure multicouche a été déposée sur un substrat. 8. Pigment selon la revendication précédente, caractérisé par le fait que le substrat est choisi parmi : les verres, notamment les microsphères de verre, les céramiques, le graphite, les oxydes métalliques, les alumines, les silices, les silicates, notamment les alumino-silicates et les borosilicates et le mica synthétique. 9. Pigment selon l'une quelconque des revendications précédentes, caractérisé par le fait qu'il est goniochromatique. 10. Pigment selon l'une quelconque des revendications 1 à 8, caractérisé par le fait qu'il est non goniochromatique. 11. Composition comprenant, dans un milieu physiologiquement acceptable, au moins un pigment tel que défini dans l'une quelconque des revendications 1 à 10.